(57)【要約】  本発明は、炭素数が等しい、直鎖状炭化水素と、分岐状炭化水素および／または環状炭化水素との混合物の膜分離に使用した際に、直鎖状炭化水素と、分岐状炭化水素および／または環状炭化水素とを効率的に分離することができる分離膜を提供することを目的とする。本発明の分離膜は、多孔性支持体と、多孔性支持体上に設けられた、ＭＦＩ型ゼオライトを含む多孔性分離層とを備え、多孔性分離層をＸ線回折測定して得られるＸ線回折パターンにおいて、ＭＦＩ型ゼオライトの所定の結晶面に由来する回折ピークの強度が所定の関係を満たす。【特許請求の範囲】
【請求項１】
炭素数が等しい、直鎖状炭化水素と、分岐状炭化水素および／または環状炭化水素とを含む炭化水素混合物の膜分離に用いられる分離膜であって、
多孔性支持体と、前記多孔性支持体上に設けられた、ＭＦＩ型ゼオライトを含む多孔性分離層とを備え、
前記多孔性分離層をＸ線回折測定して得られるＸ線回折パターンは、ＭＦＩ型ゼオライトの（００１）面、（００２）面、（００４）面、（１０１）面、（１０２）面、（１０３）面、（１０４）面、（１０５）面、（２０２）面および（３０３）面に由来する回折ピークの強度の合計が、ＭＦＩ型ゼオライトの（１００）面、（２００）面、（４００）面、（３０１）面および（５０１）面に由来する回折ピークの強度の合計と、ＭＦＩ型ゼオライトの（０１０）面、（０２０）面、（０４０）面および（０５１）面に由来する回折ピークの強度の合計との和の３倍以上であり、且つ、ＭＦＩ型ゼオライトの（１０１）面、（１０２）面、（１０３）面、（１０４）面および（１０５）面に由来する回折ピークの強度の合計が、ＭＦＩ型ゼオライトの（１０１）面に由来する回折ピークの強度の３倍未満である、分離膜。
【請求項２】
前記炭化水素混合物が、炭素数が４の直鎖状炭化水素と、炭素数が４の分岐状炭化水素および／または炭素数が４の環状炭化水素とを主成分として含む混合物、或いは、炭素数が５の直鎖状炭化水素と、炭素数が５の分岐状炭化水素および／または炭素数が５の環状炭化水素とを主成分として含む混合物である、請求項１に記載の分離膜。
【請求項３】
請求項１または２に記載の分離膜の製造方法であって、
ゼオライト種結晶を付着させた多孔性支持体を、シリカ源および構造規定剤を含む水性ゾルに浸漬し、水熱合成によりＭＦＩ型ゼオライトを含むゼオライトを合成して前記多孔性支持体上に多孔性分離層を形成する工程を含み、
前記ゼオライト種結晶の平均粒子径が、５０ｎｍ以上７００ｎｍ以下であり、
前記多孔性支持体の平均細孔径に対する前記ゼオライト種結晶の平均粒子径の比が０．０１以上０．７以下である、分離膜の製造方法。
【発明の詳細な説明】
【技術分野】
【０００１】
本発明は、分離膜およびその製造方法に関し、特には、炭化水素混合物から一部の炭化水素を分離する際に好適に使用し得る分離膜、および当該分離膜の製造方法に関するものである。
【背景技術】
【０００２】
従来、炭素数が等しい直鎖状炭化水素と分岐状炭化水素とを含む炭化水素混合物から分岐状炭化水素を低エネルギーで分離する方法として、膜分離法が用いられている。そして、分離膜としては、例えば、支持体上にゼオライトを膜状に形成してなるゼオライト膜が用いられている。【０００３】
具体的には、例えば特許文献１では、多孔性基板と、ＭＦＩ型ゼオライトを含む多孔性分離層とを有する複合膜（ゼオライト膜）を分離膜として使用し、１−ブテンとイソブテンとの混合物からイソブテンを分離している。そして、特許文献１では、孔径が１〜５ｎｍの多孔性基板に対して直径が３０〜１００ｎｍのシリケート結晶よりなるシード粒子を付着させた後、シード粒子を付着させた多孔性基板上で水熱合成によりゼオライトを合成して多孔性分離層を形成することにより、イソブテンの分離に使用するゼオライト膜を調製している。
【先行技術文献】
【特許文献】
【０００４】
【特許文献１】特表２００７−５１７６４８号公報
【発明の概要】
【発明が解決しようとする課題】
【０００５】
しかし、上記従来のゼオライト膜には、炭素数が等しい、直鎖状炭化水素と、分岐状炭化水素および／または環状炭化水素との炭化水素混合物の膜分離に使用した際の分離効率が十分ではないという点において改善の余地があった。【０００６】
そこで、本発明は、炭素数が等しい、直鎖状炭化水素と、分岐状炭化水素および／または環状炭化水素との炭化水素混合物の膜分離に使用した際に直鎖状炭化水素と、分岐状炭化水素および／または環状炭化水素とを効率的に分離することができる分離膜を提供することを目的とする。
【課題を解決するための手段】
【０００７】
本発明者らは、上記目的を達成するために鋭意検討を行った。そして、本発明者らは、所定の性状を有するゼオライト膜が、炭素数が等しい、直鎖状炭化水素と、分岐状炭化水素および／または環状炭化水素との炭化水素混合物の膜分離に使用した際の分離効率に優れていることを見出した。また、本発明者らは、ゼオライト種結晶を付着させた多孔性支持体上でＭＦＩ型ゼオライトを含むゼオライトを水熱合成してゼオライト膜を形成する際に、所定の平均粒子径を有するゼオライト種結晶と所定の平均細孔径を有する多孔性支持体とを組み合わせて使用することにより、上記所定の性状を有するゼオライト膜を容易に形成し得ることを見出した。そして、本発明者らは、上述した新たな知見に基づき、本発明を完成させた。【０００８】
即ち、この発明は、上記課題を有利に解決することを目的とするものであり、本発明の分離膜は、炭素数が等しい、直鎖状炭化水素と、分岐状炭化水素および／または環状炭化水素とを含む炭化水素混合物の膜分離に用いられる分離膜であって、多孔性支持体と、前記多孔性支持体上に設けられた、ＭＦＩ型ゼオライトを含む多孔性分離層とを備え、前記多孔性分離層をＸ線回折測定して得られるＸ線回折パターンは、ＭＦＩ型ゼオライトの（００１）面、（００２）面、（００４）面、（１０１）面、（１０２）面、（１０３）面、（１０４）面、（１０５）面、（２０２）面および（３０３）面に由来する回折ピークの強度の合計が、ＭＦＩ型ゼオライトの（１００）面、（２００）面、（４００）面、（３０１）面および（５０１）面に由来する回折ピークの強度の合計と、ＭＦＩ型ゼオライトの（０１０）面、（０２０）面、（０４０）面および（０５１）面に由来する回折ピークの強度の合計との和の３倍以上であり、且つ、ＭＦＩ型ゼオライトの（１０１）面、（１０２）面、（１０３）面、（１０４）面および（１０５）面に由来する回折ピークの強度の合計が、ＭＦＩ型ゼオライトの（１０１）面に由来する回折ピークの強度の３倍未満であることを特徴とする。このように、ＭＦＩ型ゼオライトを含み、且つ、Ｘ線回折パターン中の特定の回折ピークの強度が所定の関係を満たす多孔性分離層を多孔性支持体上に設けた分離膜によれば、炭素数が等しい、直鎖状炭化水素と、分岐状炭化水素および／または環状炭化水素とを効率的に分離することができる。特に、当該分離膜によれば、炭素数が等しい、直鎖状炭化水素と分岐状炭化水素とを特に効率的に分離することができる。
ここで、前記炭化水素混合物は、炭素数が４の直鎖状炭化水素と、炭素数が４の分岐状炭化水素および／または炭素数が４の環状炭化水素とを主成分として含む混合物、或いは、炭素数が５の直鎖状炭化水素と、炭素数が５の分岐状炭化水素および／または炭素数が５の環状炭化水素とを主成分として含む混合物であることが好ましい。
なお、本発明において、「ゼオライト」には、ＺＳＭ−５等のアルミノケイ酸塩と、シリカライトとが含まれる。また、本発明において、「Ｘ線回折測定」は、Ｘ線回折装置を使用して、管電圧が３０ｋＶ、管電流が１５ｍＡの条件下において行う。【０００９】
また、この発明は、上記課題を有利に解決することを目的とするものであり、本発明の分離膜の製造方法は、上述した分離膜の製造方法であって、ゼオライト種結晶を付着させた多孔性支持体を、シリカ源および構造規定剤を含む水性ゾルに浸漬し、水熱合成によりＭＦＩ型ゼオライトを含むゼオライトを合成して前記多孔性支持体上に多孔性分離層を形成する工程を含み、前記ゼオライト種結晶の平均粒子径が、５０ｎｍ以上７００ｎｍ以下であり、前記多孔性支持体の平均細孔径に対する前記ゼオライト種結晶の平均粒子径の比が０．０１以上０．７以下であることを特徴とする。このように、平均粒子径が５０ｎｍ以上７００ｎｍ以下のゼオライト種結晶を使用し、且つ、多孔性支持体の平均細孔径に対するゼオライト種結晶の平均粒子径の比（平均粒子径／平均細孔径）が０．０１以上０．７以下となるようにすれば、ＭＦＩ型ゼオライトを含み、且つ、Ｘ線回折パターン中の特定の回折ピークの強度が上述した関係を満たす多孔性分離層を多孔性支持体上に設けた分離膜を容易に形成することができる。
なお、本発明において、「ゼオライト種結晶の平均粒子径」は、走査型電子顕微鏡（ＳＥＭ）を使用して測定した２０個のゼオライト種結晶の粒子径の個数平均を算出することにより、求めることができる。また、本発明において、「多孔性支持体の平均細孔径」は、水銀ポロシメータを使用した水銀圧入法により求めることができる。
【発明の効果】
【００１０】
本発明によれば、炭素数が等しい、直鎖状炭化水素と、分岐状炭化水素および／または環状炭化水素との炭化水素混合物の膜分離に使用した際に、直鎖状炭化水素と、分岐状炭化水素および／または環状炭化水素とを効率的に分離することができる分離膜を提供することができる。
【図面の簡単な説明】
【００１１】
【図１】実施例で用いた試験装置の概略構成を示す図である。
【発明を実施するための形態】
【００１２】
以下、本発明の実施形態について詳細に説明する。
ここで、本発明の分離膜は、炭素数が等しい、直鎖状炭化水素と、分岐状炭化水素および／または環状炭化水素とを含む炭化水素混合物の膜分離に用いられる。そして、本発明の分離膜は、例えば本発明の分離膜の製造方法を用いて製造することができる。
【００１３】
（分離膜）
炭化水素混合物の膜分離に用いられる本発明の分離膜は、所謂ゼオライト膜である。そして、本発明の分離膜は、多孔性支持体と、多孔性支持体上に設けられた多孔性分離層とを備え、且つ、多孔性分離層がＭＦＩ型ゼオライト（ＭＦＩ構造を有するアルミノケイ酸塩および／またはシリカライト）を含んでいる。また、本発明の分離膜は、多孔性分離層をＸ線回折測定して得られるＸ線回折パターンが、下記の（１）および（２）を満たす。
（１）ＭＦＩ型ゼオライトの（００１）面、（００２）面、（００４）面、（１０１）面、（１０２）面、（１０３）面、（１０４）面、（１０５）面、（２０２）面および（３０３）面に由来する回折ピークの強度の合計が、ＭＦＩ型ゼオライトの（１００）面、（２００）面、（４００）面、（３０１）面および（５０１）面に由来する回折ピークの強度の合計と、ＭＦＩ型ゼオライトの（０１０）面、（０２０）面、（０４０）面および（０５１）面に由来する回折ピークの強度の合計との和の３倍以上。
（２）ＭＦＩ型ゼオライトの（１０１）面、（１０２）面、（１０３）面、（１０４）面および（１０５）面に由来する回折ピークの強度の合計が、ＭＦＩ型ゼオライトの（１０１）面に由来する回折ピークの強度の３倍未満。
【００１４】
そして、本発明の分離膜は、多孔性分離層が、ＭＦＩ型ゼオライトを含み、且つ、上記（１）および（２）を満たすＸ線回折パターンを有しているので、炭素数が等しい、直鎖状炭化水素と、分岐状炭化水素および／または環状炭化水素との炭化水素混合物の膜分離に使用した際に、直鎖状炭化水素と、分岐状炭化水素および／または環状炭化水素とを効率的に分離することができる。特に、本発明の分離膜は、直鎖状炭化水素と分岐状炭化水素とを特に効率的に分離することができる。
【００１５】
＜炭化水素混合物＞
ここで、本発明の分離膜を用いて膜分離される炭化水素混合物は、炭素数が等しい、直鎖状炭化水素と、分岐状炭化水素および／または環状炭化水素とを含む混合物であり、好ましくは、炭素数が４の直鎖状炭化水素と、炭素数が４の分岐状炭化水素および／または炭素数が４の環状炭化水素とを主成分として含む混合物、或いは、炭素数が５の直鎖状炭化水素と、炭素数が５の分岐状炭化水素および／または炭素数が５の環状炭化水素とを主成分として含む混合物であり、より好ましくは、炭素数が５の直鎖状炭化水素と、炭素数が５の分岐状炭化水素および／または炭素数が５の環状炭化水素とを主成分として含む混合物である。本発明の分離膜によれば、炭素数が４または５の直鎖状炭化水素と、当該直鎖状炭化水素と炭素数が等しい分岐状炭化水素および／または環状炭化水素とを主成分として含む炭化水素混合物を効率的に分離することができる。特に、本発明の分離膜によれば、炭素数が５の直鎖状炭化水素と、炭素数が５の分岐状炭化水素および／または炭素数が５の環状炭化水素とを主成分として含む炭化水素混合物を効率的に分離することができる。
なお、本発明において、「直鎖状炭化水素と、分岐状炭化水素および／または環状炭化水素とを主成分として含む」とは、炭化水素混合物中に、直鎖状炭化水素と、分岐状炭化水素および／または環状炭化水素とを合計で５０モル％以上含有することを指す。
【００１６】
そして、炭素数が４の直鎖状炭化水素と、炭素数が４の分岐状炭化水素および／または環状炭化水素とを主成分として含む混合物としては、ｎ−ブタン、１−ブテン、２−ブテン、ブタジエンなどの炭素数が４の直鎖状炭化水素と、イソブタン、イソブテンなどの炭素数が４の分岐状炭化水素および／またはシクロブタン、シクロブテンなどの環状炭化水素とを含む混合物が挙げられる。具体的には、炭素数が４の直鎖状炭化水素と、炭素数が４の分岐状炭化水素および／または環状炭化水素とを主成分として含む混合物としては、例えば、ナフサを熱分解してエチレンを生産する際に副生するＣ４留分や、Ｃ４留分から少なくともブタジエンの一部を回収した後に残る留分などが挙げられる。
【００１７】
また、炭素数が５の直鎖状炭化水素と、炭素数が５の分岐状炭化水素および／または環状炭化水素とを主成分として含む混合物としては、ｎ−ペンタン、１−ペンテン、２−ペンテン、１，３−ペンタジエンなどの炭素数が５の直鎖状炭化水素と、イソペンタン、２−メチル−１−ブテン、２−メチル−２−ブテン、３−メチル−１−ブテン、イソプレンなどの炭素数が５の分岐状炭化水素および／またはシクロペンタン、シクロペンテンなどの炭素数が５の環状炭化水素とを含む混合物が挙げられる。具体的には、炭素数が５の直鎖状炭化水素と、炭素数が５の分岐状炭化水素および／または環状炭化水素とを主成分として含む混合物としては、例えば、ナフサを熱分解してエチレンを生産する際に副生するＣ５留分や、Ｃ５留分から少なくともイソプレンの一部を回収した後に残る留分などが挙げられる。
【００１８】
＜多孔性支持体＞
多孔性支持体は、複数の細孔を有する多孔質体である。そして、多孔性支持体としては、多孔性分離層を担持することが可能な多孔質体であれば任意の材質の多孔質体を用いることができる。中でも、アルミナ、ムライト、ジルコニア、コージライト等の多孔質セラミックスや、ステンレス鋼等の多孔質焼結金属からなる多孔質体が好ましい。多孔質セラミックスや多孔質焼結金属からなる多孔質体は、機械的強度に優れているからである。
【００１９】
なお、多孔性支持体の形状は、特に限定されることなく、例えば、平膜状、平板状、チューブ状、ハニカム状などの任意の形状とすることができる。
【００２０】
そして、多孔性支持体の平均細孔径は、０．１μｍ以上であることが好ましく、０．５μｍ以上であることがより好ましく、０．７μｍ以上であることが更に好ましく、１．０μｍ以上であることが特に好ましく、１０μｍ以下であることが好ましく、５．０μｍ以下であることがより好ましく、３．０μｍ以下であることが更に好ましく、２．０μｍ以下であることが特に好ましい。
【００２１】
＜多孔性分離層＞
多孔性分離層は、例えばゼオライト種結晶を付着させた多孔性支持体上でＭＦＩ型ゼオライトを含むゼオライトを合成することにより形成することができる。そして、本発明の分離膜では、炭素数が等しい、直鎖状炭化水素と、分岐状炭化水素および／または環状炭化水素との分離効率を十分に高める観点から、多孔性分離層は、ＭＦＩ型ゼオライトを含み、且つ、所定の条件を満たすＸ線回折パターンを有することを必要とする。特に、本発明の分離膜では、多孔性分離層が、実質的にＭＦＩ型ゼオライトからなることが好ましい。
【００２２】
［Ｘ線回折パターン］
具体的には、多孔性分離層は、ＭＦＩ型ゼオライトの（００１）面、（００２）面、（００４）面、（１０１）面、（１０２）面、（１０３）面、（１０４）面、（１０５）面、（２０２）面および（３０３）面に由来する回折ピークの強度の合計（以下、「ｃ軸に由来するピーク強度」と称することがある。）が、ＭＦＩ型ゼオライトの（１００）面、（２００）面、（４００）面、（３０１）面および（５０１）面に由来する回折ピークの強度の合計（以下、「ａ軸に由来するピーク強度」と称することがある。）と、ＭＦＩ型ゼオライトの（０１０）面、（０２０）面、（０４０）面および（０５１）面に由来する回折ピークの強度の合計（以下、「ｂ軸に由来するピーク強度」と称することがある。）との和の３倍以上となるＸ線回折パターンを有することを必要とする。
なお、炭素数が等しい、直鎖状炭化水素と、分岐状炭化水素および／または環状炭化水素との分離効率を更に向上させる観点からは、多孔性分離層のＸ線回折パターンにおいて、ｃ軸に由来するピーク強度は、ａ軸に由来するピーク強度とｂ軸に由来するピーク強度との和の４倍以上であることが好ましく、５倍以上であることがより好ましく、５．３倍以上であることが更に好ましく、５．５倍以上であることが特に好ましく、７倍以下であることが好ましく、６．３倍以下であることがより好ましく、６倍以下であることが更に好ましい。
【００２３】
また、多孔性分離層は、ＭＦＩ型ゼオライトの（１０１）面、（１０２）面、（１０３）面、（１０４）面および（１０５）面に由来する回折ピークの強度の合計が、ＭＦＩ型ゼオライトの（１０１）面に由来する回折ピークの強度の３倍未満となるＸ線回折パターンを有することを必要とする。
なお、炭素数が等しい、直鎖状炭化水素と、分岐状炭化水素および／または環状炭化水素との分離効率を更に向上させる観点からは、多孔性分離層のＸ線回折パターンにおいて、ＭＦＩ型ゼオライトの（１０１）面、（１０２）面、（１０３）面、（１０４）面および（１０５）面に由来する回折ピークの強度の合計は、ＭＦＩ型ゼオライトの（１０１）面に由来する回折ピークの強度の１倍超であることが好ましく、１．１倍以上であることがより好ましく、１．２倍以上であることが更に好ましく、１．４倍以上であることが特に好ましく、２．７倍以下であることが好ましく、２．５倍以下であることがより好ましく、２．３倍以下であることが更に好ましく、２．０倍以下であることが特に好ましい。
【００２４】
なお、多孔性分離層のＸ線回折パターン中の各回折ピークの強度の大きさは、特に限定されることなく、例えば、多孔性支持体の性状、多孔性支持体に付着させるゼオライト種結晶の性状および多孔性支持体にゼオライト種結晶を付着させる方法などの分離膜の製造条件を変更することにより調整することができる。
【００２５】
［層厚］
そして、多孔性分離層の層厚は、１μｍ以上であることが好ましく、３μｍ以上であることがより好ましく、５μｍ以上であることが更に好ましく、７μｍ以上であることが特に好ましく、５０μｍ以下であることが好ましく、４０μｍ以下であることがより好ましく、３０μｍ以下であることが更に好ましく、１５μｍ以下であることが特に好ましい。多孔性分離層の層厚を１μｍ以上とすれば、ピンホールの発生を抑制することができると共に、分離膜の分離係数を高め、炭素数が等しい、直鎖状炭化水素と、分岐状炭化水素および／または環状炭化水素との分離効率を更に向上させることができる。また、多孔性分離層の層厚を５０μｍ以下とすれば、分離膜の透過流束が低下するのを抑制し、炭素数が等しい、直鎖状炭化水素と、分岐状炭化水素および／または環状炭化水素との分離効率を更に向上させることができる。
ここで、「多孔性分離層の層厚」は、走査型電子顕微鏡（ＳＥＭ）を用いて測定することができる。また、多孔性分離層の層厚は、例えば、多孔性分離層の形成に用いるゼオライト種結晶の平均粒子径や、ゼオライトの合成条件（例えば、温度および時間）等を調整することにより制御することができる。
【００２６】
（分離膜の製造方法）
上述した性状の多孔性分離層を有する本発明の分離膜は、例えば本発明の分離膜の製造方法を用いて容易に作製することができる。
【００２７】
ここで、本発明の分離膜の製造方法は、ゼオライト種結晶を付着させた多孔性支持体を、シリカ源および構造規定剤を含む水性ゾルに浸漬し、水熱合成によりＭＦＩ型ゼオライトを含むゼオライトを合成して多孔性支持体上に多孔性分離層を形成する工程（分離層形成工程）を含み、任意に、ゼオライト種結晶を準備する工程（種結晶準備工程）と、種結晶準備工程において準備したゼオライト種結晶を多孔性支持体に付着させる工程（種結晶付着工程）とを更に含む。
【００２８】
そして、本発明の分離膜の製造方法では、平均粒子径が５０ｎｍ以上７００ｎｍ以下のゼオライト種結晶を使用し、且つ、多孔性支持体の平均細孔径に対するゼオライト種結晶の平均粒子径の比が０．０１以上０．７以下となるような多孔性支持体とゼオライト種結晶とを組み合わせて使用することを必要とする。即ち、本発明の分離膜の製造方法では、多孔性支持体の平均細孔径よりも小さい、所定の平均粒子径を有するゼオライト種結晶を使用することを必要とする。
ここで、平均粒子径が５０ｎｍ以上７００ｎｍ以下のゼオライト種結晶を使用し、且つ、多孔性支持体の平均細孔径に対するゼオライト種結晶の平均粒子径の比が０．０１以上０．７以下となるような多孔性支持体とゼオライト種結晶とを組み合わせて使用することで上述した性状を有する多孔性分離層を容易に形成することができる理由は、明らかではないが、以下の通りであると推察される。即ち、上述した平均粒子径を有するゼオライト種結晶および上述した平均細孔径を有する多孔性支持体を使用した場合、多孔性支持体の細孔中にゼオライト種結晶が入り込み、ゼオライトが成長する方向が適切に制限されるために、上述した性状を有する多孔性分離層を容易に形成することができると推察される。
【００２９】
なお、良好な性状の多孔性分離層を形成し、分離効率に優れる分離膜を得る観点からは、ゼオライト種結晶の平均粒子径は、１００ｎｍ以上であることが好ましく、１５０ｎｍ以上であることがより好ましく、２００ｎｍ以上であることが更に好ましく、３００ｎｍ以上であることが特に好ましく、６００ｎｍ以下であることが好ましく、５００ｎｍ以下であることがより好ましく、４００ｎｍ以下であることが更に好ましく、３５０ｎｍ以下であることが特に好ましい。
【００３０】
また、良好な性状の多孔性分離層を形成し、分離効率に優れる分離膜を得る観点からは、多孔性支持体の平均細孔径に対するゼオライト種結晶の平均粒子径の比は、０．０５以上であることが好ましく、０．１以上であることがより好ましく、０．１５以上であることが更に好ましく、０．２以上であることが特に好ましく、０．５以下であることが好ましく、０．４以下であることがより好ましく、０．３以下であることが更に好ましい。
【００３１】
更に、本発明の分離膜の製造方法では、ゼオライト種結晶を付着させた多孔性支持体として、ゼオライト種結晶が付着していない多孔性支持体上で種結晶となるゼオライトを合成してなるものを用いてもよいが、良好な性状の多孔性分離層を形成し、分離効率に優れる分離膜を得る観点からは、予め準備しておいたゼオライト種結晶を多孔性支持体に付着させたものを用いることが好ましい。即ち、本発明の分離膜の製造方法では、種結晶準備工程および種結晶付着工程を実施することが好ましい。
【００３２】
＜種結晶準備工程＞
ここで、種結晶準備工程では、特に限定されることなく、既知のゼオライト種結晶の製造方法を用いて、平均粒子径が５０ｎｍ以上７００ｎｍ以下のゼオライト種結晶を調製する。なお、ゼオライト種結晶は、ＭＦＩ型ゼオライトを含むことが好ましく、実質的にＭＦＩ型ゼオライトからなることがより好ましい。
【００３３】
具体的には、種結晶準備工程では、例えば、シリカ源、構造規定剤および水を混合して得た種結晶用水性ゾルを加熱し、水熱合成によりゼオライトの粗結晶を調製した後、任意に得られた粗結晶を乾燥および粉砕することにより、平均粒子径が５０ｎｍ以上７００ｎｍ以下のゼオライト種結晶を調製することができる。
【００３４】
［種結晶用水性ゾル］
ここで、ゼオライト種結晶の調製に用いるシリカ源としては、特に限定されることなく、例えば、コロイダルシリカ、湿式シリカ、無定形シリカ、ヒュームドシリカ、ケイ酸ナトリウム、シリカゾル、シリカゲル、カオリナイト、珪藻土、ケイ酸アルミニウム、ホワイトカーボン、テトラブトキシシラン、テトラブチルオルソシリケート、テトラエトキシシラン等が挙げられる。これらの中でも、テトラエトキシシラン、コロイダルシリカが好ましく、テトラエトキシシランがより好ましい。
【００３５】
また、構造規定剤としては、特に限定されることなく、例えば、テトラエチルアンモニウムヒドロキシド、テトラプロピルアンモニウムヒドロキシド、テトラプロピルアンモニウムブロミドなどの４級アンモニウム塩や、アルコール等が挙げられる。これらのなかでも、テトラエチルアンモニウムヒドロキシド、テトラプロピルアンモニウムヒドロキシド、テトラプロピルアンモニウムブロミドが好ましい。構造規定剤の配合比率は、特に限定されないが、「シリカ源：構造規定剤」のモル比で、好ましくは１：０．０１〜１：２．０の範囲であり、より好ましくは１：０．１〜１：１．０の範囲であり、更に好ましくは１：０．１５〜１：０．８の範囲である。
【００３６】
そして、種結晶用水性ゾル中の水の配合比率は、特に限定されないが、「シリカ源：水」のモル比で、好ましくは１：３〜１：１００の範囲とすることができ、より好ましくは１：５〜１：５０の範囲とすることができる。
【００３７】
［粗結晶の水熱合成］
種結晶用水性ゾルを加熱し、水熱合成により粗結晶を得る際の加熱温度は、好ましくは１００℃以上２００℃以下、より好ましくは１３０℃以上１５０℃以下である。また、加熱時間は、好ましくは１０時間以上５０時間以下、より好ましくは２０時間以上５０時間以下である。
【００３８】
なお、水熱合成は、通常、耐圧容器中に種結晶用水性ゾルを入れ、耐圧容器を上記条件にて加熱することにより行う。耐圧容器としては、特に限定されないが、例えば、フッ素樹脂製内筒付のステンレス製耐圧容器、ニッケル金属製耐圧容器、フッ素樹脂製耐圧容器等を使用することができる。また、耐圧容器を加熱する方法としては、耐圧容器を熱風乾燥器に入れて加熱する方法や、耐圧容器にヒーターを直接取り付けて加熱する方法などが挙げられる。
【００３９】
そして、種結晶用水性ゾルを加熱して得られた粗結晶は、遠心分離等の既知の固液分離法を用いて回収することができる。なお、回収した粗結晶は、そのままゼオライト種結晶として用いてもよいし、乾燥および粉砕してからゼオライト種結晶として用いてもよい。
【００４０】
［粗結晶の乾燥および粉砕］
回収した粗結晶を乾燥する温度は、特に限定されないが、好ましくは７０℃以上１００℃以下である。また、粗結晶を粉砕する際の粉砕方法および条件も、特に限定されず、所望の平均粒子径となるような方法および条件を採用すればよい。
【００４１】
＜種結晶付着工程＞
種結晶付着工程では、塗布または擦り込み等の既知の手法を用いてゼオライト種結晶を多孔性支持体に付着（担持）させることができる。具体的には、種結晶付着工程では、平均粒子径が５０ｎｍ以上７００ｎｍ以下のゼオライト種結晶を水中に分散させて得た分散液を多孔性支持体に塗布し、塗布した分散液を乾燥することにより、ゼオライト種結晶を多孔性支持体に付着させることができる。或いは、種結晶付着工程では、超純水に１〜６０分間浸漬することにより予め湿らせておいた多孔性支持体上に平均粒子径が５０ｎｍ以上７００ｎｍ以下のゼオライト種結晶を擦り込むことにより、ゼオライト種結晶を多孔性支持体に付着させることができる。中でも、ゼオライト種結晶を高い密度で多孔性支持体に付着させる観点からは、種結晶付着工程では、湿らせておいた多孔性支持体上にゼオライト種結晶を擦り込むことによりゼオライト種結晶を多孔性支持体に付着させることが好ましい。
【００４２】
なお、ゼオライト種結晶を付着させる多孔性支持体としては、多孔性支持体の平均細孔径に対するゼオライト種結晶の平均粒子径の比が０．０１以上０．７以下となるような任意の多孔性支持体を用いることができる。具体的には、多孔性支持体としては、上記＜多孔性支持体＞の項に記載した多孔性支持体を用いることができる。
【００４３】
そして、付着させたゼオライト種結晶は、多孔性支持体に含まれる水分を乾燥により除去することで多孔性支持体に固定できる。この際の乾燥温度は、特に限定されないが、好ましくは７０℃以上１００℃以下である。
【００４４】
＜分離層形成工程＞
分離層形成工程では、ゼオライト種結晶を付着させた多孔性支持体を、シリカ源および構造規定剤を含む水性ゾルに浸漬し、水熱合成によりＭＦＩ型ゼオライトを含むゼオライトを合成して多孔性支持体上に多孔性分離層を形成する。なお、分離層形成工程において多孔性支持体上に多孔性分離層を形成して得られた分離膜には、任意に、煮沸洗浄や焼成処理を施してもよい。
【００４５】
［水性ゾル］
ここで、多孔性分離層の形成に用いられる水性ゾルは、シリカ源、構造規定剤および水を混合することにより調製することができる。
【００４６】
なお、シリカ源としては、特に限定されることなく、コロイダルシリカ、湿式シリカ、無定形シリカ、ヒュームドシリカ、ケイ酸ナトリウム、シリカゾル、シリカゲル、カオリナイト、珪藻土、ケイ酸アルミニウム、ホワイトカーボン、テトラブトキシシラン、テトラブチルオルソシリケート、テトラエトキシシラン等が挙げられる。これらの中でも、テトラエトキシシラン、コロイダルシリカが好ましく、テトラエトキシシランがより好ましい。
【００４７】
また、構造規定剤としては、特に限定されることなく、テトラエチルアンモニウムヒドロキシド、テトラプロピルアンモニウムヒドロキシド、テトラプロピルアンモニウムブロミドなどの４級アンモニウム塩やクラウンエーテル、アルコール等が挙げられる。これらの中でも、テトラエチルアンモニウムヒドロキシド、テトラプロピルアンモニウムヒドロキシド、テトラプロピルアンモニウムブロミドが好ましく、テトラプロピルアンモニウムヒドロキシドと、テトラプロピルアンモニウムブロミドとを併用することがより好ましい。
【００４８】
なお、水性ゾル中の構造規定剤の配合比率は、特に限定されないが、「シリカ源：構造規定剤」のモル比で、好ましくは１：０．０１〜１：２．０の範囲であり、より好ましくは１：０．１〜１：１．０の範囲であり、更に好ましくは１：０．１５〜１：０．８の範囲である。
【００４９】
また、水性ゾル中の水の配合比率は、特に限定されないが、「シリカ源：水」のモル比で、好ましくは１：１００〜１：１０００の範囲とすることができ、より好ましくは１：２００〜１：８００の範囲とすることができる。
【００５０】
［ゼオライトの水熱合成］
ゼオライト種結晶を付着させた多孔性支持体を水性ゾルに浸漬させる方法としては、特に限定されないが、例えば、ゼオライト種結晶を付着させた多孔性支持体を収容した耐圧容器に水性ゾルを入れる方法などが挙げられる。或いは、水性ゾルを収容した耐圧容器にゼオライト種結晶を付着させた多孔性支持体を入れる方法を採用してもよい。なお、この際に用いる耐圧容器としては、ゼオライト種結晶を製造する際に使用し得るものと同様のものを用いることができる。
【００５１】
ゼオライト種結晶を付着させた多孔性支持体が浸漬された水性ゾルを加熱し、水熱合成によりＭＦＩ型ゼオライトを含むゼオライトを合成して多孔性支持体上に多孔性分離層を形成する際の加熱温度は、好ましくは１００℃以上２５０℃以下、より好ましくは１５０℃以上２００℃以下である。また、加熱時間は、好ましくは１時間以上５０時間以下、より好ましくは２時間以上２０時間以下である。なお、耐圧容器中の水性ゾルおよび多孔性支持体を加熱する方法としては、耐圧容器を熱風乾燥器に入れて加熱する方法や、耐圧容器にヒーターを直接取り付けて加熱する方法などが挙げられる。
【００５２】
［煮沸洗浄］
多孔性支持体上に多孔性分離層を形成して得られた分離膜を煮沸洗浄する際の洗浄液としては、たとえば、蒸留水を用いることができる。また、煮沸洗浄時間は、好ましくは１０分以上２時間以下であり、より好ましくは３０分以上１．５時間以下である。また、煮沸洗浄は、複数回（例えば、２〜３回）行ってもよく、煮沸洗浄を複数回実施する場合における煮沸洗浄条件は、互いに同一としてもよいし、それぞれ異なるものとしてもよい。更に、煮沸洗浄を行った後、必要に応じて乾燥処理を行ってもよく、煮沸洗浄後の分離膜の乾燥温度は、好ましくは７０℃以上１００℃以下である。
【００５３】
［焼成処理］
また、多孔性支持体上に多孔性分離層を形成して得られた分離膜は、構造規定剤を除去するために、焼成処理することが好ましい。焼成処理を行う際の昇温速度は、好ましくは０．１℃／分以上１℃／分以下であり、より好ましくは０．１℃／分以上０．５℃／分以下である。また、焼成温度は、好ましくは４００℃以上８００℃以下であり、より好ましくは４００℃以上６００℃以下である。更に、降温速度は、好ましくは０．１℃／分以上１℃／分以下であり、より好ましくは０．１℃／分以上０．４℃／分以下である。そして、焼成時間（保持時間）は、好ましくは１時間以上３０時間以下であり、より好ましくは５時間以上３０時間以下である。
【００５４】
（炭化水素混合物の膜分離方法）
上記本発明の分離膜の製造方法を使用して製造し得る本発明の分離膜を用いた炭化水素混合物の膜分離では、炭素数が等しい、直鎖状炭化水素と、分岐状炭化水素および／または環状炭化水素とを含む炭化水素混合物から例えば直鎖状炭化水素を効率的に分離除去し、これにより、炭化水素混合物中における分岐状炭化水素および／または環状炭化水素の含有割合を高めることができる。具体的には、本発明の分離膜を用いた炭化水素混合物の膜分離では、炭化水素混合物を分離膜に通すことで、一部の成分（例えば、直鎖状炭化水素）を炭化水素混合物から分離除去することができる。
【００５５】
なお、膜分離は、加温条件下で行うことが好ましい。具体的には、膜分離は、好ましくは２０℃以上３００℃以下、より好ましくは２５℃以上２５０℃以下、さらに好ましくは５０℃以上２００℃以下の条件下で行ことが好ましい。また、膜分離を行う際の圧力条件は、特に限定されないが、非透過側と透過側との差圧（非透過側の圧力−透過側の圧力）を１０ｋＰａ以上６００ｋＰａ以下とすることが好ましく、５０ｋＰａ以上３００ｋＰａ以下とすることがより好ましい。
【実施例】
【００５６】
以下、本発明について実施例に基づき具体的に説明するが、本発明はこれら実施例に限定されるものではない。なお、以下の説明において、量を表す「％」等は、特に断らない限り、質量基準である。
実施例および比較例において、ゼオライト種結晶の平均粒子径、多孔性支持体の平均細孔径、多孔性分離層の層厚、多孔性分離層のＸ線回折パターンおよび分離膜の性能は、下記の方法で測定および評価した。【００５７】
＜ゼオライト種結晶の平均粒子径＞
走査型電子顕微鏡（ＳＥＭ）を使用し、ゼオライト種結晶２０個の粒子径を測定した。そして、得られた測定値の平均値を算出し、ゼオライト種結晶の平均粒子径とした。
＜多孔性支持体の平均細孔径＞
水銀ポロシメータ（Ｑｕａｎｔａｃｈｒｏｍｅ社製、ＰｏｒｅＭａｓｔｅｒ ６０ＧＴ）を使用して、水銀圧入法により、多孔性支持体の平均細孔径を求めた。なお、水銀ポロシメータを使用した水銀圧入法による測定では、細孔径は、細孔を円筒形にモデル化して、Ｗａｓｈｂｕｒｎの式（−４σｃｏｓθ＝ＰＤ［式中、σは水銀の表面張力（Ｎ／ｍ）を表し、θは接触角（ｄｅｇ）を表し、Ｄは細孔の直径（ｍ）を表し、Ｐは圧力（Ｐａ）を表す。］）により求められる。
＜多孔性分離層の層厚＞
走査型電子顕微鏡（ＳＥＭ）を使用し、多孔性支持体上に形成された多孔性分離層の層厚を測定した。
＜多孔性分離層のＸ線回折パターン＞
Ｘ線回折装置（Ｂｒｕｋｅｒ ＡＸＳ製、Ｄｉｓｃｏｖｅｒ Ｄ８）を使用して多孔性分離層のＸ線回折パターンを得た。測定条件は、Ｘ線源：Ｃｕ−Ｋα線、波長λ：１．５４Å、管電圧：３０ｋＶ、管電流：１５ｍＡ、出力：０．９ｋＷ、入光スリット：縦１．０ｍｍ×横１．０ｍｍ、受光スリット：ソラースリット（角度分解能０．３５ｄｅｇ）、検出器：シンチレーションカウンター、測定速度：０．０１ｄｅｇ／秒、である。
＜分離膜の性能＞
膜分離試験の結果から、下記式（Ｉ）を用いて透過流束Ｆを算出した。また、下記式（ＩＩ−１）または（ＩＩ−２）を用いて分離係数αを算出した。具体的には、ｎ−ペンタンとイソペンタンとの混合液からなる炭化水素混合物を原料として用いた場合には下記式（ＩＩ−１）を使用し、ｎ−ペンタンとシクロペンタンとの混合液からなる炭化水素混合物を原料として用いた場合には下記式（ＩＩ−２）を使用して、分離係数αを算出した。そして、Ｆ×αを算出し、分離効率を評価した。Ｆ×αの値が大きいほど、分離効率に優れていることを示す。
Ｆ＝Ｗ／（Ａ×ｔ）    ・・・（Ｉ）
α＝（Ｙｎ／Ｙｉｓｏ）／（Ｘｎ／Ｘｉｓｏ）  ・・・（ＩＩ−１）
α＝（Ｙｎ／Ｙｃｙ）／（Ｘｎ／Ｘｃｙ）  ・・・（ＩＩ−２）
なお、式（Ｉ）中、Ｗは、分離膜を透過した成分の質量［ｋｇ］であり、Ａは、分離膜の有効面積［ｍ２］であり、ｔは、処理時間［時間］である。また、式（ＩＩ−１）中、Ｘｎは、原料中のｎ−ペンタンの含有割合［モル％］であり、Ｘｉｓｏは、原料中のイソペンタンの含有割合［モル％］であり、Ｙｎは、透過側サンプル中のｎ−ペンタンの含有割合［モル％］であり、Ｙｉｓｏは、透過側サンプル中のイソペンタンの含有割合［モル％］である。更に、式（ＩＩ−２）中、Ｘｎは、原料中のｎ−ペンタンの含有割合［モル％］であり、Ｘｃｙは、原料中のシクロペンタンの含有割合［モル％］であり、Ｙｎは、透過側サンプル中のｎ−ペンタンの含有割合［モル％］であり、Ｙｃｙは、透過側サンプル中のシクロペンタンの含有割合［モル％］である。【００５８】
（実施例１）
＜種結晶用水性ゾルＡの調製＞
濃度２２．５質量％のテトラプロピルアンモニウムヒドロキシド水溶液（東京化成工業社製）１５２．１５ｇ（構造規定剤としてのテトラプロピルアンモニウムヒドロキシド換算で３４．２３ｇ）と、超純水４８．４４ｇとをマグネチックスターラーで混合した。更に、シリカ源としてのテトラエトキシシラン（ＳＩＧＭＡ−ＡＬＤＬＩＣＨ社製）９９．４１ｇを加えて、室温にて７０分間マグネチックスターラーで混合することで、種結晶作製用の水性ゾルＡを調製した。
＜ゼオライト種結晶Ａの作製＞
種結晶用水性ゾルＡをフッ素樹脂製内筒付ステンレス製耐圧容器内に入れ、１３０℃の熱風乾燥器中で４８時間反応（水熱合成）させた。次に、得られた反応液を遠心分離機（４０００ｒｐｍ）で５分間遠心分離することにより固液分離し、固形分を回収した。そして、回収した固形分を８０℃の恒温乾燥器中で１２時間乾燥し、次いで、得られた乾燥固体を乳鉢にて粉砕することにより、ゼオライト種結晶Ａを得た。得られたゼオライト種結晶Ａは、Ｘ線回折測定によりＭＦＩ型ゼオライトであることが確認された。なお、ゼオライト種結晶Ａの平均粒子径は、１３０ｎｍであった。
＜多孔性支持体へのゼオライト種結晶の付着＞
円筒状のムライト製多孔性支持体（商品名「ＰＭチューブ」、ニッカトー社製、外径１２ｍｍ、内径９ｍｍ、長さ１００ｍｍ、平均細孔径１．４μｍ、気孔率４２．７％）をアセトンで洗浄した後に乾燥させ、更に超純水に１０分間浸漬した。そして、超純水に浸漬した後の湿った多孔性支持体の外表面上に、上記にて得られたゼオライト種結晶Ａ０．０５ｇを擦り付け、８０℃の乾燥器中で１２時間乾燥させることで、多孔性支持体の表面にゼオライト種結晶Ａを付着させた。
＜多孔性分離層用水性ゾルの調製＞
濃度２２．５質量％のテトラプロピルアンモニウムヒドロキシド水溶液（東京化成工業社製）４．９９ｇ（構造規定剤としてのテトラプロピルアンモニウムヒドロキシド換算で１．１２ｇ）と、構造規定剤としてのテトラプロピルアンモニウムブロミド（和光純薬社製）０．７４ｇと、超純水２３８．７９ｇとを、室温にて１０分マグネチックスターラーで混合した。更に、シリカ源としてのテトラエトキシシラン（ＳＩＧＭＡ−ＡＬＤＬＩＣＨ社製）６．７１ｇを加えて、室温にて６０分間マグネチックスターラーで混合することで、多孔性分離層形成用の水性ゾルを調製した。なお、水性ゾルの組成は、モル比で、テトラエトキシシラン：テトラプロピルアンモニウムヒドロキシド：テトラプロピルアンモニウムブロミド：水＝１：０．２：０．１：４１９であった。
＜多孔性分離層の形成＞
上記にて得られた多孔性分離層用水性ゾルをステンレス製耐圧容器内に入れた。次に、ゼオライト種結晶Ａを付着させた多孔性支持体を多孔性分離層用水性ゾルに浸漬し、１８５℃の熱風乾燥器中で１４時間反応（水熱合成）させて、多孔性支持体上に多孔性分離層を形成した。そして、多孔性分離層を形成した多孔性支持体に対し、洗浄液として蒸留水を使用して、１時間の煮沸洗浄を２回行った。その後、多孔性分離層を形成した多孔性支持体を８０℃の恒温乾燥器で１２時間乾燥させた。次いで、多孔性分離層中に含まれている構造規定剤（テトラプロピルアンモニウムヒドロキシド、テトラプロピルアンモニウムブロミド）を除去するために焼成を行い、分離膜を得た。なお、焼成条件は、昇温速度：０．２５℃／分、焼成温度：５００℃、焼成時間（保持時間）：２０時間、降温速度０．３８℃／分とした。
そして、得られた分離膜について、多孔性分離層の層厚を測定した。また、多孔性分離層のＸ線回折測定を行い、Ｘ線回折パターンを得た。その結果、得られたＸ線回折パターンより、多孔性分離層はＭＦＩ型ゼオライトであることが確認された。また、得られたＸ線回折パターンから、ＭＦＩ型ゼオライトの各結晶面に由来する回折ピークの強度を求め、ａ軸に由来するピーク強度とｂ軸に由来するピーク強度との和に対するｃ軸に由来するピーク強度の大きさ（以下、「ｃ軸／（ａ軸＋ｂ軸）」と称する。）、並びに、（１０１）面に由来する回折ピークの強度に対する（１０１）面、（１０２）面、（１０３）面、（１０４）面および（１０５）面に由来する回折ピークの強度の大きさ（以下、「Σ（１０ｘ）／（１０１）」と称する。）を算出した。結果を表１に示す。
＜膜分離試験＞
また、上記にて得られた分離膜を使用し、図１に示すような試験装置１を用いて、膜分離試験を行った。
［試験装置］
図１に示す試験装置１は、原料タンク２と、送液ポンプ３と、第１熱交換器４と、分離装置５と、第２熱交換器７とを備えている。なお、分離装置５は、円筒管に、上記にて得られた分離膜を組み付けることにより構成されている。また、図１に示す試験装置１は、三方弁１０を介して分離装置５に接続されたコールドトラップ６およびサンプリング用コールドトラップ１３と、三方弁１４を介してコールドトラップ６およびコールドトラップ１３の下流側に接続された減圧ポンプ１１とを備えている。更に、試験装置１は、原料タンク２と送液ポンプ３との間に、サンプリング用弁１２を備えており、また、分離装置５の下流側に、背圧弁８および圧力計９を備えている。
ここで、図１に示す試験装置１では、原料タンク２に充填された原料が、送液ポンプ３にて第１熱交換器４へと送られ、原料が気化する温度以上の温度に加温される。そして、気化した原料は、気相にて分離装置５へと送られ、分離膜を備える分離装置５により成分の分離（膜分離）が行われる。ここで、試験装置１においては、減圧ポンプ１１により分離膜の透過側は減圧状態とされており、分離膜を透過した成分は、三方弁１０を介して接続されたコールドトラップ６またはサンプリング用コールドトラップ１３へと送られる。一方、分離装置５に備えられた分離膜を透過しなかった非透過成分は、第２熱交換器７で冷却することにより凝縮され、原料タンク２に還流される。なお、試験装置１では、分離装置５の下流側に設けた背圧弁８および圧力計９により、背圧を調整している。そして、試験装置１では、三方弁１０，１４を切り替えることで、分離装置５に備えられた分離膜を透過した透過成分を、透過側のサンプルとして抽出することができる。
［膜分離］
図１に示す試験装置１を用いた膜分離試験は、以下のようにして実施した。
具体的には、まず、ｎ−ペンタンとイソペンタンとの混合液（ｎ−ペンタン：５０モル％、イソペンタン：５０モル％の混合液）からなる炭素数５の炭化水素混合物を原料タンク２に充填し、脱気操作を３回行った。その後、送液ポンプ３にて、炭化水素混合物を、７０℃に加温された第１熱交換器４を介して、気相にて分離装置５に供給し、次いで、第２熱交換器７により凝縮し、原料タンク２に戻す原料循環処理を開始した。そして、原料循環処理開始後、系内の温度が定常状態に達するまで運転を行い、系内の温度が定常状態に達した後、背圧弁８により非透過側を５０ｋＰａに加圧するとともに、減圧ポンプ１１を起動することで透過側（コールドトラップ６およびコールドトラップ１３）を−１００ｋＰａに減圧した。そして、系内の温度、圧力が安定したことを確認した後、透過側の三方弁１０を開くことで、膜分離試験を開始した。即ち、温度７０℃、非透過側と透過側の差圧１５０ｋＰａの条件で膜分離試験を行った。
そして、膜分離試験を開始した後、５分経過した時点において、透過側のサンプルの抽出を開始した。具体的には、三方弁１０，１４を用いて、透過側の流路をコールドトラップ６側からサンプリング用コールドトラップ１３側に切替えて、サンプリング用コールドトラップ１３にて透過側のサンプルを凝縮液として捕集することにより抽出した。なお、この際におけるサンプリング時間は１０分間とした。そして、透過側のサンプル（凝縮液）について、重量を秤量するとともに、ガスクロマトグラフにて、ｎ−ペンタンとイソペンタンとのモル比率を測定した。そして、これらの測定結果を用いて分離膜の性能を評価した。結果を表１に示す。【００５９】
（実施例２）
ゼオライト種結晶Ａに替えて、以下のようにして調製したゼオライト種結晶Ｂを用いた以外は実施例１と同様にして、分離膜の作製および評価を行った。結果を表１に示す。なお、分離膜の多孔性分離層のＸ線回折測定の結果、多孔性分離層はＭＦＩ型ゼオライトであることが確認された。
＜種結晶用水性ゾルＢの調製＞
濃度２２．５質量％のテトラプロピルアンモニウムヒドロキシド水溶液（東京化成工業社製）６９．２３ｇ（構造規定剤としてのテトラプロピルアンモニウムヒドロキシド換算で１５．５８ｇ）と、超純水１６５．６４ｇとをマグネチックスターラーで混合した。更に、シリカ源としてのテトラエトキシシラン（ＳＩＧＭＡ−ＡＬＤＬＩＣＨ社製）６５．１３ｇを加えて、室温にて７０分間マグネチックスターラーで混合することで、種結晶作製用の水性ゾルＢを調製した。
＜ゼオライト種結晶Ｂの作製＞
種結晶用水性ゾルＢをフッ素樹脂製内筒付ステンレス製耐圧容器内に入れ、１３０℃の熱風乾燥器中で４８時間反応（水熱合成）させた。次に、得られた反応液を遠心分離機（４０００ｒｐｍ）で５分間遠心分離することにより固液分離し、固形分を回収した。そして、回収した固形分を８０℃の恒温乾燥器中で１２時間乾燥し、次いで、得られた乾燥固体を乳鉢にて粉砕することにより、ゼオライト種結晶Ｂを得た。得られたゼオライト種結晶Ｂは、Ｘ線回折測定によりＭＦＩ型ゼオライトであることが確認された。なお、ゼオライト種結晶Ｂの平均粒子径は、３３０ｎｍであった。【００６０】
（実施例３）
ゼオライト種結晶Ａに替えて、以下のようにして調製したゼオライト種結晶Ｃを用いた以外は実施例１と同様にして、分離膜の作製および評価を行った。結果を表１に示す。なお、分離膜の多孔性分離層のＸ線回折測定の結果、多孔性分離層はＭＦＩ型ゼオライトであることが確認された。
＜ゼオライト種結晶Ｃの作製＞
実施例２と同様にして種結晶用水性ゾルＢを調製した。
そして、種結晶用水性ゾルＢをフッ素樹脂製内筒付ステンレス製耐圧容器内に入れ、１４０℃の熱風乾燥器中で７２時間反応（水熱合成）させた。次に、得られた反応液を遠心分離機（４０００ｒｐｍ）で５分間遠心分離することにより固液分離し、固形分を回収した。そして、回収した固形分を８０℃の恒温乾燥器中で１２時間乾燥し、次いで、得られた乾燥固体を乳鉢にて粉砕することにより、ゼオライト種結晶Ｃを得た。得られたゼオライト種結晶Ｃは、Ｘ線回折測定によりＭＦＩ型ゼオライトであることが確認された。なお、ゼオライト種結晶Ｃの平均粒子径は、４７０ｎｍであった。【００６１】
（実施例４）
膜分離試験の際に、ｎ−ペンタンとイソペンタンとの混合液に替えてｎ−ペンタンとシクロペンタンとの混合液（ｎ−ペンタン：５０モル％、シクロペンタン：５０モル％の混合液）を使用し、サンプル（凝縮液）について、ガスクロマトグラフにてｎ−ペンタンとシクロペンタンとのモル比率を測定した以外は実施例２と同様にして、分離膜の作製および評価を行った。結果を表１に示す。【００６２】
（比較例１）
ゼオライト種結晶Ａに替えて、以下のようにして調製したゼオライト種結晶Ｄを用いた以外は実施例１と同様にして、分離膜の作製および評価を行った。結果を表１に示す。なお、分離膜の多孔性分離層のＸ線回折測定の結果、多孔性分離層はＭＦＩ型ゼオライトであることが確認された。
＜種結晶用水性ゾルＣの調製＞
構造規定剤としてのテトラプロピルアンモニウムブロミド（和光純薬社製）２５．３５ｇと、超純水２２３．５５ｇとをマグネチックスターラーで混合した。更に、水酸化ナトリウム（和光純薬社製）３．２１ｇと、濃度４０質量％のコロイダルシリカ（ＳＩＧＭＡ−ＡＬＤＬＩＣＨ社製、ＡＳ−４０）分散液４６．７０ｇ（シリカ源としてのシリカ換算で１８．６８ｇ）とを加えた。そして、室温にて２３時間マグネチックスターラーで混合し、均一に混合できていることを確認した後、フッ化アンモニウム（和光純薬社製）１．１９ｇを加えて室温にて１時間混合することで、種結晶作製用の水性ゾルＣを調製した。
＜ゼオライト種結晶Ｄの作製＞
種結晶用水性ゾルＣをフッ素樹脂製内筒付ステンレス製耐圧容器内に入れ、１４０℃の熱風乾燥器中で３０時間反応（水熱合成）させた。次に、得られた反応液を遠心分離機（４０００ｒｐｍ）で５分間遠心分離することにより固液分離し、固形分を回収した。そして、回収した固形分を８０℃の恒温乾燥器中で１２時間乾燥し、次いで、得られた乾燥固体を乳鉢にて粉砕することにより、ゼオライト種結晶Ｄを得た。得られたゼオライト種結晶Ｄは、Ｘ線回折測定によりＭＦＩ型ゼオライトであることが確認された。なお、ゼオライト種結晶Ｄの平均粒子径は、１１４０ｎｍであった。【００６３】
（比較例２）
膜分離試験の際に、ｎ−ペンタンとイソペンタンとの混合液に替えてｎ−ペンタンとシクロペンタンとの混合液（ｎ−ペンタン：５０モル％、シクロペンタン：５０モル％の混合液）を使用し、サンプル（凝縮液）について、ガスクロマトグラフにてｎ−ペンタンとシクロペンタンとのモル比率を測定した以外は比較例１と同様にして、分離膜の作製および評価を行った。結果を表１に示す。【００６４】
【表１】
2016121377.tif 000002
【００６５】
表１より、実施例の分離膜を用いた場合には、比較例の分離膜を用いた場合と比べて、ｎ−ペンタンとイソペンタンとを含む混合液からｎ−ペンタンを効率的に分離でき、また、ｎ−ペンタンとシクロヘキサンとを含む混合液からｎ−ペンタンを効率的に分離できることが分かる。
【産業上の利用可能性】
【００６６】
本発明によれば、炭素数が等しい、直鎖状炭化水素と、分岐状炭化水素および／または環状炭化水素との膜分離に使用した際に直鎖状炭化水素と、分岐状炭化水素および／または環状炭化水素とを効率的に分離することができる分離膜を提供することができる。
【符号の説明】
【００６７】
１  試験装置
２  原料タンク
３  送液ポンプ
４  第１熱交換器
５  分離装置
６  コールドトラップ
７  第２熱交換器
８  背圧弁
９  圧力計
１０，１４  三方弁
１１  減圧ポンプ
１２  サンプリング用弁
１３  サンプリング用コールドトラップ
【図１】
2016121377.tif 000003
【国際調査報告】
2016121377.tif 000004
2016121377.tif 000005
2016121377.tif 000006
2016121377.tif 000007